原紙の少なくとも片面に、インク受理層を設けたインクジェット記録用紙において、前記インク受理層には、バインダーと填料とカチオン性物質と水和アルミニウム酸化物とが含まれ、前記原紙と前記インク受理層との間に、分子量が10万以上のカチオン性物質を含むアンダーコート層を設けたことを特徴とするインクジェット記録用紙。前記アンダーコート層の乾燥後のカチオン性物質塗工量が、0.45g/m2以上である請求項1に記載のインクジェット記録用紙。前記インク受理層の乾燥後の塗工量が、2.3~5.3g/m2である請求項1又は2に記載のインクジェット記録用紙。前記填料が、吸油量が230ml/100g以上のシリカである請求項1~3のいずれか1項に記載のインクジェット記録用紙。本発明が解決しようとする課題は、塗工層強度に優れるとともにインク受理層の原紙との密着性がよく、かつ、インクジェットの印画適性に優れたインクジェット記録用紙を提供することにある。前記課題を解決するため、本発明に係るインクジェット記録用紙は、原紙の少なくとも片面に、インク受理層を設けたインクジェット記録用紙において、前記インク受理層には、バインダーと填料とカチオン性物質と水和アルミニウム酸化物とが含まれ、前記原紙と前記インク受理層との間に、分子量が10万以上のカチオン性物質を含むアンダーコート層を設けたことを特徴とする。このように、インク受理層に、バインダーと填料とカチオン性物質と水和アルミニウム酸化物とが含まれ、アンダーコート層に、分子量が10万以上のカチオン性物質を含むことにより、塗工層強度に優れるとともにインク受理層の原紙との密着性がよく、かつ、インクジェットの印画適性に優れたインクジェット記録用紙が得られる。この場合において、アンダーコート層のカチオン性物質の乾燥後の塗工量が0.45g/m2以上であること、及びインク受理層の乾燥後の塗工量が2.3~5.3g/m2であることが好ましい。また、填料が、吸油量が230ml/100g以上のシリカであることが好ましい。本発明によれば、塗工層強度に優れるとともにインク受理層の原紙との密着性がよく、かつ、インクジェットの印画適性に優れたインクジェット記録用紙が得られる。以下、本発明に係るインクジェット記録用紙の一実施形態を説明する。本実施形態のインクジェット記録用紙は、原紙の少なくとも片面に、アンダーコート層とインク受理層を順次設けてなるものである。すなわち、本実施形態のインクジェット記録用紙は、原紙の片面にアンダーコート層とインク受理層を順次設けてもよいし、アンダーコート層とインク受理層を両面に設けてもよい。また、原紙の片面にアンダーコート層とインク受理層を順次設けたとき、残りの片面には、本実施形態以外のインク受理層やアンダーコート層等の層を1層又は2層以上設けるようにしてもよい。原紙としては、特に限定されず、塗工紙に従来から使用されている原紙が適宜使用され、例えば、木材パルプや非木材パルプ、古紙パルプ等を原料とした上質紙、中質紙、更紙、ケント紙、薄葉紙、ファンシーペーパー等から選択することが可能である。また、単層抄きや多層抄きの原紙を用いてもよい。アンダーコート層は、分子量が10万以上のカチオン性物質が含まれるものである。アンダーコート層のカチオン性物質としては、分子量が10万以上のものであれば特に限定されず、例えば、分子量が10万以上で、カチオンとして働く、4級アンモニウム塩、ポリエチレンイミン系、ポリアミン系、ポリアミド系、ポリアミンエピクロルヒドリン系、ジシアンジアミド系、アルキルアミン系等が挙げられ、具体的には、ジメチルアミンアンモニアエピクロルヒドリン、ジアリルジメチルアンモニウムクロライド、アクリルアミドジアリルアミン塩酸塩共重合物、アクリルアミドジアリルアミン塩酸塩等が挙げられる。これらは1種単独で用いても2種以上併用して用いてもよい。アンダーコート層はカチオン性物質を主成分とするが、カチオン性物質の他に添加剤を必要に応じて含有してもよい。添加剤としては、例えば、顔料、硬化剤、界面活性剤、分散剤、増粘剤、保水剤、消泡剤、着色剤、滑剤、防腐剤等を適宜組み合わせて添加してなるものを用いることができる。アンダーコート層は、カチオン性物質を水その他の適当な溶媒に分散または溶解させた塗工液を作成し、これを原紙の表面に塗工して乾燥することで原紙の表面上に形成される。塗工液を塗工する装置としては、塗工紙に用いられる公知ものを用いることができ、例えば、ロッドバー、エアナイフコーター、グラビアコーター、ブレードコーター、リバースロールコーター、カーテンコーター、ダイスロットコーター、チャンプレックスコーター、サイズプレスコーター、ゲートロールコーター、あるいはビルブレードコーター等を用いることができ、これらのコーターを1つ以上有するオンマシンコーターあるいはオフマシンコーターによって、原紙上にアンダーコート層を一層あるいは多層に分けて設けることができる。アンダーコート層の乾燥後の塗工量は、特に限定されないが、カチオン性物質の乾燥後の塗工量が原紙に対して0.45g/m2以上であることが好ましく、特に0.80~2.20g/m2であることが好ましい。カチオン性物質の乾燥後の塗工量が0.45g/m2未満であると、塗工層強度の向上が見られず印画にじみが生じ、また、含有量が2.20g/m2を超えて加えても塗工層強度の向上が頭打ちとなるからである。インク受理層は、バインダーと填料とカチオン性物質と水和アルミニウム酸化物とが含まれるものである。インク受理層のバインダーとしては、特に限定されず、インクジェット記録用紙に従来から用いられるもの等が挙げられ、例えば、シラノール変性PVA、完全鹸化PVA、部分鹸化PVAなどのポリビニルアルコールPVA、ポリビニルアセタール樹脂、ポリビニルピロリドン樹脂、ゼラチン、メチルセルロース、カルボキシメチルセルロース、ポリエステル、アクリル、ウレタン、塩素化ポリプロピレン、バーサチック酸ビニルおよびこれらの共重合物、スチレン-アクリル共重合体、エチレン-酢酸ビニル共重合体、スチレン-ブタジエンゴムおよびこれらの共重合物等が挙げられ、1種単独で用いても2種以上併用して用いてもよい。これらの中でインク受理層のバインダーとしては、インクの発色性の観点から、部分鹸化のポリビニルアルコールを主体としたバインダーを用いることが好ましい。部分鹸化のポリビニルアルコールを主体としたバインダーとしては、バインダー中、部分鹸化のポリビニルアルコールを50以上含有しているもの等が挙げられる。部分鹸化のポリビニルアルコールとしては、特に限定されないが、鹸化度が97mol以下のポリビニルアルコール等が挙げられる。部分鹸化のポリビニルアルコール以外のバインダーとしては、特に限定されず、インクジェット記録用紙に従来から用いられるもの等が挙げられ、1種単独で用いても2種以上併用して用いてもよい。インク受理層の填料フィラーとしては、特に限定されず、インクジェット記録用紙に従来から用いられるもの等が挙げられ、例えば、有機、無機の制限はなく、シリカ、タルク、クレー、けいそう土、ポリスチレン、ポリメタクリレート、酸化チタン、焼成カオリン、含水マグネシウムシリケート等が挙げられ、1種単独で用いても2種以上併用して用いてもよい。これらの中でインク受理層の填料としては、シリカが好ましく、特ににじみの観点から吸油量が230ml/100g以上のシリカ、例えば、湿式シリカが好ましい。インク受理層中のバインダーと填料の固形分質量比は、特に限定されないが、填料の質量をF、バインダーの質量をRとしたときの質量比F/Rが、1.5~3.0の範囲であることが好ましい。質量比F/Rが1.5未満になるとインク吸収性が低下し、3.0を超えると塗工層強度が弱くなるからである。インク受理層のカチオン性物質としては、特に限定されず、カチオンとして働く、4級アンモニウム塩、ポリエチレンイミン系、ポリアミン系、ポリアミド系、ポリアミンエピクロルヒドリン系、ジシアンジアミド系、アルキルアミン系等が挙げられ、具体的には、ジメチルアミンアンモニアエピクロルヒドリン、ジアリルジメチルアンモニウムクロライド、アクリルアミドジアリルアミン塩酸塩共重合物、アクリルアミドジアリルアミン塩酸塩等が挙げられ、1種単独で用いても2種以上併用して用いてもよい。インク受理層のカチオン性物質の含有量は、インク受理層に対して2~22質量が好ましく、特に2~18質量が好ましい。インク受理層に対するカチオン性物質の含有量が、18を超えると耐水性が悪くなり22を超えると耐水性が悪くかつインク吸収性が悪くなり、2未満であると耐水性が悪くかつ印画にじみが発生するからである。インク受理層の水和アルミニウム酸化物としては、特に限定されず、式Al2O3nH2Onは1以上の整数で表される化合物であり、例えば、アルミナゾル、コロイダルアルミナ、カチオン性アルミニウム酸化物又はその水和物、ジプサイト、バイアライト、ノルストランダイト、ベーマイト、ベーマイトゲル擬ベーマイト、ジアスポア、等が挙げられ、1種単独で用いても2種以上併用して用いてもよい。水和アルミニウム酸化物の含有量は、インク受理層に対して2~7質量が好ましい。インク受理層に対する水和アルミニウム酸化物の含有量が、7質量を超えるとインク吸収性が悪くなり、2質量未満であると塗工層強度が向上しないからである。インク受理層は、バインダーと填料とカチオン性物質と水和アルミニウム酸化物との他に塩化アルミニウムや硫酸アルミニウム、硝酸アルミニウム、塩基性乳酸アルミニウム等の水溶性アルミニウム塩や添加剤を必要に応じて含有してもよい。添加剤としては、例えば、消泡剤、濡れ性向上剤、分散剤、顔料、硬化剤、界面活性剤、増粘剤、保水剤、帯電防止剤、紫外線吸収剤、着色剤、滑剤、防腐剤等を適宜組み合わせて添加してなるものを用いることができる。インク受理層は、バインダーと填料とカチオン性物質と水和アルミニウム酸化物と添加剤とを水その他の適当な溶媒に分散または溶解させた塗工液を作成し、これを原紙の表面に塗工して乾燥することで原紙の表面上に形成される。塗工液を塗工する装置としては、塗工紙に用いられる公知ものを用いることができ、例えば、ロッドバー、エアナイフコーター、グラビアコーター、ブレードコーター、リバースロールコーター、カーテンコーター、ダイスロットコーター、チャンプレックスコーター、サイズプレスコーター、ゲートロールコーター、あるいはビルブレードコーター等を用いることができ、これらのコーターを1つ以上有するオンマシンコーターあるいはオフマシンコーターによって、原紙上にインク受理層を一層あるいは多層に分けて設けることができる。インク受理層の乾燥後の塗工量は、特に限定されないが、塗工層の強度及びインクのにじみの観点から、2.3~5.3g/m2であることが好ましい。塗工量が2.3g/m2未満であると、インクのにじみが生じ、塗工量が5.3g/m2を超えると、塗工層強度が劣るからである。このように、インク受理層に、バインダーと填料とカチオン性物質と水和アルミニウム酸化物とが含まれ、アンダーコート層に分子量が10万以上のカチオン性物質を含むことで、塗工層強度が向上し、かつ、インクのにじみが生じないものとなる。したがって、本実施形態のインクジェット記録用シートは、塗工層強度が強いとともにインク受理層の原紙との密着性がよく卓上用のインクジェットプリンタで給紙可能であり、かつ、卓上用のインクジェットプリンタでも印画にじみが生じないインクジェットの印画適性に優れたものである。以下、本実施形態のインクジェット記録用紙を実施例および比較例によりさらに詳細に説明するが、本実施形態のインクジェット記録用紙は、以下の実施例に限定されるものではない。原紙として、坪量186g/m2、厚さ220μmのピーチケント日清紡ペーパープロダクツ社製を用いた。実施例1カチオン性物質としてジメチルアミンアンモニアエピクロルヒドリン商品名:ユニセンスKHE1000L、分子量:10万~50万、センカ社製に固形分が4質量になるように水を加えて、アンダーコート層用塗工液を作成した。次に、バインダーとしてPVAクラレポバールPVA235、クラレ社製を水に溶かし8溶液としたものに、水に水和アルミニウム酸化物としてのアルミナゾル商品名:アルミナゾル100、日産化学工業社製と填料としてシリカ商品名:サイリシア350、吸油量310ml100g、富士シリシア化学社製を分散させた液を加え、さらに第1カチオン性物質アクリルアミドジアリルアミン塩酸塩共重合物商品名:スミレーズレジン1001、田岡化学工業社製と第2カチオン性物質ジメチルアミンアンモニアエピクロルヒドリン商品名:ユニセンスKHE1000L、分子量:10万~50万、センカ社製を加え、PVAの固形分が3質量、アルミナゾルの固形分が0.5質量、シリカの固形分が6.6質量、カチオン性物質の固形分が各々0.5質量になるようさらに水を加えて、インク受理層用塗工液を作成した。アンダーコート層用塗工液をロッドバーを用いて、原紙の一方の表面に塗工し100°Cで2分乾燥させて、乾燥後の塗工量カチオン性物質の乾燥後の塗工量Dry塗工量が1.1g/m2のアンダーコート層を形成した。次に、このアンダーコート層上にインク受理層用塗工液をロッドバーを用いて塗工し100°Cで2分乾燥させて、乾燥後の塗工量Dry塗工量が3.3g/m2のインク受理層を形成し、インクジェット記録用紙を得た。なお、インク受理層における質量比F/Rが、2.2であった。実施例2実施例1において、アンダーコート層用塗工液のカチオン性物質としてジメチルアミンアンモニアエピクロルヒドリンの代わりにジアリルジメチルアンモニウムクロライド商品名:ユニセンスFPA1001L、分子量:10万~50万、センカ社製を用いた以外は、実施例1と同様にしてインクジェット記録用紙を得た。実施例3実施例1において、アンダーコート層用塗工液のカチオン性物質としてジメチルアミンアンモニアエピクロルヒドリンの代わりにジアリルジメチルアンモニウムクロライド商品名:ユニセンスFPA1002L、分子量:50万以上、センカ社製を用いた以外は、実施例1と同様にしてインクジェット記録用紙を得た。実施例4実施例1において、インク受理層用塗工液の第1カチオン性物質を添加しないとともに、インク受理層の乾燥後の塗工量が3.1g/m2である以外は、実施例1と同様にしてインクジェット記録用紙を得た。実施例5実施例1において、インク受理層用塗工液の第2カチオン性物質を添加しないとともに、インク受理層の乾燥後の塗工量が3.1g/m2である以外は、実施例1と同様にしてインクジェット記録用紙を得た。実施例6実施例1において、インク受理層用塗工液の第1カチオン性物質としてアクリルアミドジアリルアミン塩酸塩共重合物の代わりにジメチルアミンアンモニアエピクロルヒドリン商品名:ユニセンスKHE1000L、分子量:10万~50万、センカ社製を用いた以外は、実施例1と同様にしてインクジェット記録用紙を得た。実施例7実施例1において、インク受理層用塗工液の第1カチオン性物質としてアクリルアミドジアリルアミン塩酸塩共重合物の代わりにジメチルアミンアンモニアエピクロルヒドリン商品名:ユニセンスKHE100L、分子量:10万未満、センカ社製を用いた以外は、実施例1と同様にしてインクジェット記録用紙を得た。実施例8実施例1において、インク受理層用塗工液の第1カチオン性物質としてアクリルアミドジアリルアミン塩酸塩共重合物の代わりにアクリルアミドジアリルアミン塩酸塩商品名:ユニセンスKCA100L、分子量:10万未満、センカ社製を用いた以外は、実施例1と同様にしてインクジェット記録用紙を得た。実施例9実施例1において、インク受理層用塗工液の第2カチオン性物質としてジメチルアミンアンモニアエピクロルヒドリンの代わりにアクリルアミドジアリルアミン塩酸塩共重合物商品名:スミレーズレジン1001、田岡化学工業社製を用いた以外は、実施例1と同様にしてインクジェット記録用紙を得た。実施例10実施例1において、アンダーコート層の乾燥後の塗工量が0.5g/m2である以外は、実施例1と同様にしてインクジェット記録用紙を得た。実施例11実施例1において、アンダーコート層の乾燥後の塗工量が2.0g/m2である以外は、実施例1と同様にしてインクジェット記録用紙を得た。実施例12実施例1において、インク受理層の乾燥後の塗工量が2.5g/m2である以外は、実施例1と同様にしてインクジェット記録用紙を得た。実施例13実施例1において、インク受理層の乾燥後の塗工量が5.0g/m2である以外は、実施例1と同様にしてインクジェット記録用紙を得た。実施例14実施例1において、インク受理層の填料をサイリシア350からファインシールX37吸油量250ml100g、トクヤマ社製に変更した以外は、実施例1と同様にしてインクジェット記録用紙を得た。比較例1実施例1において、アンダーコート層を形成しない以外は、実施例1と同様にしてインクジェット記録用紙を得た。比較例2実施例1において、アンダーコート層用塗工液のカチオン性物質としてジメチルアミンアンモニアエピクロルヒドリンの代わりにジメチルアミンアンモニアエピクロルヒドリン商品名:ユニセンスKHE100L、分子量:10万未満、センカ社製を用いた以外は、実施例1と同様にしてインクジェット記録用紙を得た。比較例3実施例1において、アンダーコート層用塗工液のカチオン性物質としてジメチルアミンアンモニアエピクロルヒドリンの代わりにジアリルジメチルアンモニウムクロライド商品名:ユニセンスFPA101L、分子量:10万未満、センカ社製を用いた以外は、実施例1と同様にしてインクジェット記録用紙を得た。比較例4実施例1において、インク受理層用塗工液で水和アルミニウム酸化物を添加しない以外は、実施例1と同様にしてインクジェット記録用紙を得た。比較例5実施例1において、アンダーコート層の乾燥後の塗工量カチオン性物質の乾燥後の塗工量Dry塗工量が0.4g/m2である以外は、実施例1と同様にしてインクジェット記録用紙を得た。比較例6実施例1において、インク受理層の乾燥後の塗工量Dry塗工量が2.2g/m2である以外は、実施例1と同様にしてインクジェット記録用紙を得た。比較例7実施例1において、インク受理層の乾燥後の塗工量Dry塗工量が5.5g/m2である以外は、実施例1と同様にしてインクジェット記録用紙を得た。比較例8実施例1において、インク受理層の填料をシリカ商品名:サイリシア350からシリカ商品名:サイリシア430、吸油量220ml100g、富士シリシア化学社製に変更した以外は、実施例1と同様にしてインクジェット記録用紙を得た。これら実施例1~14及び比較例1~8の各インクジェット記録用紙について、下記の方法によりそれぞれ塗工層強度及び印画にじみの試験を行ない、その結果を表1に示した。塗工層強度黒紙擦れ塗工層強度:3cmの幅を黒紙で擦り、黒紙に付着する填料を目視により以下の評価基準で評価した。◎黒紙に填料が全く付着しない。○黒紙に填料が付着するが、僅かに白い程度。×黒紙に填料が付着し、真っ白になる。セロテープ登録商標、ニチバン株式会社製剥離塗工層強度:セロテープ登録商標、ニチバン株式会社製を2kgのゴムロールで3往復で貼り付け、180度方向へゆっくりと剥いだときのセロテープ登録商標、ニチバン株式会社製の抵抗により以下の評価基準で評価した。◎抵抗が強く、かつ原紙から剥離した。○抵抗が強い。×抵抗がなく、簡単に剥がれる。印画にじみインクジェットプリンタ商品名:EP802A、セイコーエプソン社製でゴシック文字4ptを白抜きで印刷後、ゴシック文字4Ptの見え方を目視により以下の評価基準で評価した。◎にじみがなく、ゴシック4Ptがはっきりと確認できる。○にじむが、ゴシック4Ptが確認できる。×にじみ、ゴシック4Ptが確認できない。表1の結果から明らかなとおり、実施例1~14インクジェット記録用紙は、いずれも塗工層強度と印画にじみに優れていた。これに対して、アンダーコート層を形成しない比較例1、アンダーコート層に分子量が10万未満のカチオン化剤を用いた比較例2、3、水和アルミニウム酸化物を添加しない比較例4、及び、インク受理層の乾燥後の塗工量が規定範囲を外れる比較例7は、いずれも塗工層強度が劣っていた。アンダーコート層の乾燥後の塗工量が規定範囲を外れる比較例5は、塗工層強度と印画にじみが劣っていた。インク受理層の乾燥後の塗工量が規定範囲を外れる比較例6、及び、填料の吸油度が規定範囲を外れる比較例8は印画にじみが劣っていた。